(57)【要約】  【課題】電極の少なくとも一方は薄膜電解質と触媒と電子伝導性物質とを含むことにより、電極部触媒層中の電解質の溶出を防止し、電圧の低下の少ない燃料電池を提供する。  【解決手段】一方の電極に燃料を供給し、他方の電極に酸化剤を供給することにより発電する燃料電池において、電極の少なくとも一方の電極の少なくとも片面には、触媒層が形成されており、前記触媒層は、触媒粒子のみの層であるか、触媒粒子と他の粒子を混合した層であるか、又は多孔質膜に少なくとも触媒粒子を担持させた層であり、前記触媒粒子(11)、他の粒子及び多孔質膜から選ばれる少なくとも一つの表面には、電解質として機能するイオン伝導性官能基を含む分子(12)が化学結合している。【選択図】  図１
2004172098.tif 000002
【特許請求の範囲】
【請求項１】
一方の電極に燃料を供給し、他方の電極に酸化剤を供給することにより発電する燃料電池において、
前記電極の少なくとも一方の電極の少なくとも片面には、触媒層が形成されており、
前記触媒層は、触媒粒子のみの層であるか、触媒粒子と他の粒子を混合した層であるか、又は多孔質膜に少なくとも触媒粒子を担持させた層であり、
前記触媒粒子、他の粒子及び多孔質膜から選ばれる少なくとも一つの表面には、電解質として機能するイオン伝導性官能基を含む分子が化学結合していることを特徴とする燃料電池。
【請求項２】
前記イオン伝導性官能基を含む分子の平均分子量が４０以上１０，０００以下である請求項１に記載の燃料電池。
【請求項３】
前記イオン伝導性官能基を含む分子内には、フロロカーボン及び炭化水素から選ばれる少なくとも一つを含む請求項１に記載の燃料電池。
【請求項４】
前記イオン伝導性官能基が、プロトン解離性の官能基である請求項１に記載の燃料電池。
【請求項５】
前記プロトン解離性の官能基が、フォスフォニル基、フォスフィニル基、スルフォニル基、スルフィン基、スルフォン基及びカルボキシル基から選ばれる少なくとも一つの官能基である請求項４に記載の燃料電池。
【請求項６】
前記イオン伝導性官能基が、水素結合可能な官能基である請求項１に記載の燃料電池。
【請求項７】
前記水素結合可能な官能基が、メルカプト基、エーテル結合基、ニトロ基、水酸基、第４級アンモニウム塩基及びアミノ基から選ばれる少なくとも一つの官能基である請求項６に記載の燃料電池。
【請求項８】
前記化学結合が、共有結合、イオン結合、配位結合及び金属結合から選ばれる少なくとも一つの結合である請求項１に記載の燃料電池。
【請求項９】
前記化学結合が、脱離反応によって形成される共有結合である請求項１に記載の燃料電池。
【請求項１０】
前記化学結合が、酸素原子を介した結合である請求項１に記載の燃料電池。
【請求項１１】
前記触媒粒子が、白金、金、パラジウム、ニッケル、ロジウム、コバルト、イリジウム、オスミウム及び鉄から選ばれる少なくとも一つを含む請求項１に記載の燃料電池。
【請求項１２】
前記触媒層には、さらに電子伝導体を含む請求項１に記載の燃料電池。
【請求項１３】
前記電子伝導体がカーボンである請求項１２に記載の燃料電池。
【請求項１４】
前記触媒層が、触媒粒子と他の粒子との混合物であり、前記他の粒子が無機物である請求項１に記載の燃料電池。
【請求項１５】
前記無機物が、シリカ、アルミナ、石英、ガラス、セラミクス及びマイカから選ばれた少なくとも１つを含む請求項１４に記載の燃料電池。
【請求項１６】
前記無機物粒子の平均粒子径が０．１μｍ〜１００μｍの範囲である請求項１４に記載の燃料電池。
【請求項１７】
前記多孔質膜の空隙率が５〜９５％の範囲である請求項１に記載の燃料電池。
【請求項１８】
前記多孔質膜の細孔平均孔径が０．１ｎｍ〜１０μｍの範囲である請求項１に記載の燃料電池。
【請求項１９】
前記触媒層の厚みが０．１〜１００００μｍの範囲である請求項１に記載の燃料電池。
【発明の詳細な説明】
【技術分野】
【０００１】
本発明は、燃料として水素、メタノール、エタノール、ジメチルエーテル、イソプロパルアルコール、エチレングリコール、グリセリン、メタン、ジメトキシメタンなどの燃料を直接用い、空気や酸素、オゾンを酸化剤とする燃料電池に関するものである。
【背景技術】
【０００２】
燃料電池は、水素など水素イオン生成可能な燃料と、空気など酸素を含有する酸化剤とを、電気化学的に反応させることで、電力を発生させるものである。その構造は、まず水素イオンを選択的に輸送する高分子電解質のそれぞれ両面に触媒層を形成する。次に、この触媒層の外面に、燃料ガスの通気性と電子伝導性を併せ持つ、例えば、撥水処理を施した導電性炭素粒子ペーパーで、ガス拡散層を形成する。この触媒層とガス拡散層を合わせて電極とよぶ。
【０００３】
次に、供給する燃料が外にリークし燃料と酸化剤とが互いに混合しないように、電極の周囲には高分子電解質を挟んで、ガスシール材やガスケットを配置する。このシール材やガスケットは、電極および高分子電解質と一体化し、この一体化したものを膜／電極接合体（ＭＥＡ）と呼ぶ。
【０００４】
燃料電池の触媒層は、一般に触媒として白金系の貴金属触媒を、カーボンブラックやグラファイトなどの導電性炭素粒子（触媒担持体）と、高分子電解質とをペースト化し、薄膜化することで形成する。
【０００５】
現在、高分子電解質としては、パーフルオロ炭素スルホン酸高分子の“ナフィオン”（デユポン社製商品名）が一般的に使用されている。前記“ナフィオン”に水素イオン伝導性を持たせるためには、これを加湿する必要がある。
【０００６】
アノード側から入ってきた燃料は、電極の触媒上で水素イオンと電子になり、カソード側の触媒上で電解質を通ってきた水素イオンと電子と酸化剤とが反応し、このとき電気エネルギーを取り出すことができる。
【０００７】
燃料として水素を用いた場合には、各電極でそれぞれ以下の反応がおこる。
アノード  ２Ｈ2  →  ４Ｈ+＋４ｅ-
カソード  Ｏ2＋４Ｈ+＋４ｅ-  →  ２Ｈ2Ｏ
また燃料としてメタノールを用いた場合には、以下の反応がおこる。
アノード  ＣＨ3ＯＨ＋Ｈ2Ｏ  →  ＣＯ2＋６Ｈ+＋６ｅ-
カソード  3/2Ｏ2＋６Ｈ+＋６ｅ-  →  ３Ｈ2Ｏ
電極内の触媒層上では、反応物・生成物の拡散、電子移動、水素イオンの移動が起こる。このため反応点である燃料、電子、水素イオンのそれぞれの移動経路となる三相界面の大きさが重要となる。
【０００８】
三相界面の面積が触媒の有効面積であり、この面積が大きいほど触媒の利用率が向上し、電池の性能が向上する。前記のとおり、触媒層の中に高分子電解質を入れることによって、反応面積が増大する。
【０００９】
これまで電極と高分子電解質とを混合分散させた層を、電極と電解質の界面に付与する試みがなされてきた。従来の技術では、高分子電解質の分散溶液と触媒の混合物とを高分子電解質膜の上に塗着し、電極とホットプレスした後触媒化合物を還元する方法や、還元後に塗着しホットプレスを行う方法が提案されている（例えば特許文献１〜２）。
【００１０】
また、多孔質電極を成型した後、電極上に高分子電解質の溶液を散布し、この電極と高分子電解質膜とをホットプレスするものもある（例えば特許文献３〜４）。また、高分子樹脂表面に高分子電解質を被覆した粉末を電極中に混合する方法もある（例えば特許文献５）。また、高分子電解質と触媒と炭素粉末とフッ素樹脂を混合し、成膜して電極とする方法もある（例えば特許文献６）。
【特許文献１】特公昭６２−６１１１８号公報
【特許文献２】特公昭６２−６１１１９号公報
【特許文献３】特公平２−４８６３２号公報
【特許文献４】特開平３−１８４２６６号公報
【特許文献５】特開平３−２９５１７２号公報
【特許文献６】特開平５−３６４１８号公報
【発明の開示】
【発明が解決しようとする課題】
【００１１】
しかし、前記従来の触媒層は、高分子電解質を用いており、この高分子電解質は水やエタノールなどのアルコール溶液に可溶である。
【００１２】
メタノールなどのアルコールを燃料として用いた場合、アルコール：水＝１：１で反応するため、発電中に電解質がアルコール水溶液に溶出し、その結果三相界面が減少し、反応効率が悪くなるため電圧が低下する問題がある。
【００１３】
また発電時にカソードで生成する水や、水素イオン伝導のための必要な加湿水に電解質が溶出し、三相界面が減少、電圧が低下する。
【００１４】
本発明は、前記従来の問題を解決するため、水やアルコールに溶出しない薄膜電解質を用いることによって、触媒層中の三相界面の面積が広く、長寿命で高い電圧が得られる燃料電池を提供する。
【課題を解決するための手段】
【００１５】
本発明の燃料電池は、一方の電極に燃料を供給し、他方の電極に酸化剤を供給することにより発電する燃料電池において、前記電極の少なくとも一方の電極の少なくとも片面には、触媒層が形成されており、前記触媒層は、触媒粒子のみの層であるか、触媒粒子と他の粒子を混合した層であるか、又は多孔質膜に少なくとも触媒粒子を担持させた層であり、前記触媒粒子、他の粒子及び多孔質膜から選ばれる少なくとも一つの表面には、電解質として機能するイオン伝導性官能基を含む分子が化学結合していることを特徴とする。
【発明の効果】
【００１６】
本発明により、電極の少なくとも一方は薄膜電解質と触媒と電子伝導性物質とを有することによって、電極部触媒層中の電解質の溶出、またこれに伴う電圧の低下を減少させることができる。
【発明を実施するための最良の形態】
【００１７】
本発明は、燃料電池に関するものであり、本発明の燃料電池は、その触媒層は触媒粒子のみの層であるか、触媒粒子と他の粒子を混合した層であるか、又は多孔質膜に少なくとも触媒粒子を担持させた層であり、前記触媒粒子、他の粒子及び多孔質膜から選ばれる少なくとも一つの表面には、電解質として機能するイオン伝導性官能基を含む分子が化学結合している。前記イオン伝導性官能基は電解質として機能する。前記化学結合は、共有結合、イオン結合、配位結合、金属結合のいずれかであることが好ましい。とくに、脱離反応によって形成される共有結合が化学的にも物理的にも最も安定であり、好ましい。ここで脱離反応とは、脱ハロゲン化水素反応、脱アルコール（ただし、アルコールの炭素数は１〜３）反応などをいう。
【００１８】
前記イオン伝導性官能基を含む分子の平均分子量は、40以上10,000以下であることが好ましい。前記イオン伝導性官能基を含む分子は、基体と直接化学結合している必要があり、そのために必要な官能基を有するためには分子量が４０以上である必要がある。また、分子量が10,000を超える場合には、分子量が大きいために分子薄膜を形成するのに最適なコンフォメーションをとることが困難となり、その結果イオン伝導性官能基を含む分子が基体と結合できないため、適切ではない。
【００１９】
分子量の測定は、"TOF-SIMS（Time-of-Flight Secondary IonMass Spectrometry：飛行時間型二次イオン質量分析法）"により測定できる。TOF-SIMSは、表面解析の一般的な手法である。この測定の詳細は、下記の文献にも記載されている。
(1)Wang, D., et. al.: Catal. Today, 12(1992), 375
(2)Wang, D., et. al.: J. Mater. Sci., 28(1993), 1396
(3)Wang, D., et. al.: Compos. Sci. Technol.,50-2(1994), 215
(4)豊田中研R&Dレビュー Vol. 34, No.2(1996.2),11（とくに参考となる。）
前記において、分子薄膜は、分子の末端にクロル基、アルコキシル基、イソシアネート基等の反応基を存在させておき、基体の活性水素（水酸基、カルボキシル基、アミノ基、イミノ基等）との間で、脱塩化水素反応、脱アルコール反応、脱イソシアネート反応等の脱離反応によって形成された膜、及びこの膜をさらに重合した膜である。例えば分子末端の官能基が-SiCl3,-Si(OR)3(但しRは炭素数1-3のアルキル基),または-Si(NCO)3の場合、基材表面または基材の上に形成した下地層表面に-OH基,-CHO基,-COOH基,-NH2基,>NH基等に含まれる活性水素が存在すると、脱塩化水素反応、脱アルコール反応または脱イソシアネート反応が起こり、化学吸着分子を基材表面または基材の上に形成した下地層表面に共有結合する。この方法によって形成される分子膜は、当業界では“化学吸着膜”または“セルフ アセンブリング フィルム(self assembling film)”と言われている。この化学吸着膜をさらに重合するには、あらかじめ分子内に不飽和結合を含ませておき、化学吸着膜を形成した後、光重合などにより分子間を重合する。
【００２０】
前記イオン伝導性官能基を含む分子内には、フロロカーボン及び炭化水素から選ばれる少なくとも一つの有機基を含むことが好ましい。これにより、水分子は通過しにくく、プロトンは通過しやすい状態が得られる。とくにフロロカーボン基（(CF2)n-,但しnは２〜３０の範囲。）は、電位が高くなっても安定で分子が切れにくく、プロトンは通過しやすく、水分子は通過しにくいので好ましい。
【００２１】
前記イオン伝導性官能基が、プロトン解離性の官能基であることが好ましい。
【００２２】
前記プロトン解離性の官能基は、フォスフォニル基、フォスフィニル基、スルフォニル基、スルフィン基、スルフォン基及びカルボキシル基から選ばれる少なくとも一つの官能基であることが好ましい。
【００２３】
前記イオン伝導性官能基は、水素結合可能な官能基であることが好ましい。これにより、水素結合可能な官能基に結合した水分子を利用したプロトン伝導が可能となり、その結果、電極触媒反応が可能となるからである。
【００２４】
前記水素結合可能な官能基は、メルカプト基、エーテル結合基、ニトロ基、水酸基、第４級アンモニウム塩基及びアミノ基から選ばれる少なくとも一つの官能基であることが好ましい。
【００２５】
前記化学結合は、共有結合、イオン結合、配位結合及び金属結合から選ばれる少なくとも一つの結合であることが好ましい。前記化学結合は、脱離反応によって形成される共有結合であることが好ましい。最も安定した結合が得られるからである。
【００２６】
前記化学結合は、前記基体表面と酸素原子を介して結合していることが好ましい。酸素以外の例としては、窒素を介して結合していてもよい。前記脱離反応は、有機化合物の分子末端の例えばクロロ基またはアルコキシル基と、基体表面の例えば水酸基（−ＯＨ）、カルボキシル基（−ＣＯＯＨ）、アミノ基（−ＮＨ2）、イミノ基（＞ＮＨ）等の活性水素との間で起こるからである。
【００２７】
前記触媒は、白金、金、パラジウム、ニッケル、ロジウム、コバルト、イリジウム、オスミウム及び鉄から選ばれる少なくとも一つを含むことが好ましい。酸化触媒として優れているからである。
【００２８】
前記触媒層には、さらに電子伝導体を含むことが好ましい。
【００２９】
前記電子伝導体がカーボンであることが好ましい。カーボンは電子伝導性に優れており、また、電気化学的に安定で、かつ、その表面にイオン伝導性官能基を含む分子が化学結合できる官能基が存在することによる。
【００３０】
前記他の粒子が無機物であることが好ましい。前記無機物がシリカ、アルミナ、石英、ガラス、セラミクス及びマイカから選ばれた少なくとも１つを含むことが好ましい。無機物には、その表面にイオン伝導性官能基を含む分子が化学結合できる官能基を有しているおり、特にシリカ、アルミナ表面に存在する官能基密度は、他の無機物に比べて高いためである。前記において、セラミクスにはガラスを含む場合がある。磁器や陶器のようにガラス質のセラミクスも存在するからである。
【００３１】
前記無機物は粒子であることが好ましい。
【００３２】
前記無機物粒子の平均粒子径が０．１μｍ〜１００μｍの範囲であることが好ましい。平均粒径が100μｍを超える場合には、無機物粒子の表面積が小さくなるため、その結果イオン伝導性官能基を有する分子の存在密度も低くなり、イオン伝導性が低下する。なお平均粒径が0.1μｍ未満の場合には、触媒や電子伝導性物質に被覆されてしまい、電解質部までイオン伝導できずに、その結果電池電圧が低下する。
【００３３】
前記多孔質膜の空隙率が５％以上９５％以下の範囲であることが好ましい。空隙率が５％未満の場合には、燃料や生成物の拡散性が悪くなり、そのため、特に多くの燃料が必要な大電流密度領域での発電が困難となる（拡散律速になる）。また、空隙率が９５％を超える場合には、電子伝導性物質間での電子移動、あるいは、イオン伝導性物質間でのイオン伝導が困難となり、そのため、特に大電流密度領域での発電が困難となる。
【００３４】
前記多孔質膜の細孔平均孔径が０．１ｎｍ〜１０μｍの範囲であることが好ましい。平均孔径が0.1nm未満の場合には、細孔内にイオン伝導性官能基を有する分子が入りこみ、かつ化学結合するのが難しい。また平均孔径が10μmを超える場合には、イオン伝導性官能基間の距離がイオン伝導可能な間隔よりも遠くなり、イオン伝導性速度が低下し、そのため触媒反応の速度も低下する。
【００３５】
前記触媒層の厚みが0.1〜10000μｍの範囲であることが好ましい。厚みが0.1μm未満の場合には、電池作製時の加圧や燃料供給のための加圧に耐えることが困難となる。また厚みが10000μmを超える場合には、燃料の拡散性が低下するため、電池電圧が低下する。
【００３６】
本発明の電解質（以下「薄膜電解質」という。）は、一例として、触媒粒子、他の粒子、多孔質膜の原料となる粒子等のいずれかにイオン伝導性官能基を含む分子を化学結合させ、その後、粒子を圧縮成形してシート、プレート又はフィルムに成形することにより得られる。別の方法として、先に粒子を圧縮成形してシート、プレート又はフィルムに成形し、その後、イオン伝導性官能基を含む分子を化学結合させてもよい。
【実施例１】
【００３７】
以下、本発明の実施例を用いて具体的に説明する。
（実施例１）
この実施例では、触媒層が触媒粒子のみからなる例について説明する。
【００３８】
窒素雰囲気下にて600℃で焼成した白金黒（ジョンソン・マッセイ製、HiSPEC1000、平均粒子径1.5μm、触媒粒子が薄膜電解質の結合する基体として作用する。）と、同様の処理をした白金ルテニウム黒（ジョンソン・マッセイ製、HiSPEC6000、平均粒子径2.0μm）をそれぞれ、カソード極触媒、アノード極触媒として用いた。
【００３９】
これら触媒の表面に、電解質として機能するイオン伝導性官能基を含む分子（以後、薄膜電解質と記載）を化学結合させ、触媒層とした。触媒層の作製方法は以下に示すとおりである。
【００４０】
反応原料である、末端にビニル基と中央部分にフロロカーボンチェーンを含むトリクロロシラン化合物：CH2=CH-(CF2)14(CH2)2SiCl3を、非水溶媒であるノルマルヘキサデカンとクロロホルムが４：１の混合溶媒に１重量％溶解し、この溶液に触媒である白金黒と白金ルテニウムをそれぞれ2時間浸漬した。触媒表面に存在する水酸基（−OH）と、トリクロロシラン化合物のクロロ基との間で脱塩化水素反応がおこり、下記化学式１に示すように酸素を介してトリクロロシラン化合物の単分子が触媒表面に結合した。
【００４１】
【化１】
2004172098.tif 000003
この粒子を非水溶媒であるクロロホルムで洗浄し、未反応物を除去後、空気中の水分と反応させると、酸素を介して単分子同士が結合し、下記化学式２に示すトリクロロシラン化合物由来の分子薄膜が形成した。
【００４２】
【化２】
2004172098.tif 000004
次に、表面に薄膜が形成された触媒を、発煙硫酸と反応させることで、分子末端の不飽和結合（ビニル結合）部分がスルホン化され、下記化学式３に示す分子薄膜を形成した。この分子薄膜の分子量は約９１２であり、分子長は２．８nmであった。ここでSO3-基はイオン伝導性を有する基であり、本実施形態で分子薄膜の表面に一様に形成されていた。
【００４３】
【化３】
2004172098.tif 000005
この薄膜電解質のついた触媒を、イオン交換水とポリテトラフルオロエチレン（PTFE）のディスパージョン（ダイキン工業製、ND-1）と混合しペーストを作製した。ペースト作製時の重量混合比は、イオン交換水：薄膜電解質のついた触媒＝1：10、PTFEディスパージョンは1重量％とした。図１は本実施例における触媒層の概略図である。図１において、１１は触媒である白金黒、もしくは、白金ルテニウム黒であり、１２は薄膜電解質である。
【００４４】
本実施例で用いた電解質部は、薄膜電解質を用いたもので、その作製法は以下に示す通りである。
厚みが60μm、かつ、0.02μmの孔を持つ無機多孔体であるアルミナメンブレンフィルター（外寸8cm×8cm）の孔内に、トリアルコキシシラン化合物であるH+SO3-(CH2)2(CF2)14(CH2)2Si(OCH3)3を圧入した。アルミナ表面の水酸基（―OH）とアルコキシ基（この場合はメトキシ基：−OCH3）との間で脱アルコール反応が起こり、化学式４に示すように、アルミナ上にトリアルコキシシラン化合物が結合した。
【００４５】
【化４】
2004172098.tif 000006
この単分子同士が脱アルコール反応で結合することによって、下記化学式５に示すように、孔内に薄膜電解質が形成した。
【００４６】
【化５】
2004172098.tif 000007
得られた電解質部の両面に、アノード極用、カソード極用それぞれに調整した触媒ペーストを、電解質部の中心に外寸5cm×5cmの大きさにて塗布し、５０℃の電気炉中で乾燥させ、触媒層を形成した。触媒層の両外側を、撥水処理を行ったカーボンペーパー（東レ製、TGP-H-060、外寸5cm×5cm）で挟み一体化し、電極を形成した。このアノード電極、電解質部、カソード電極からなる部分を、膜・電極接合体（MEA）とよび、本方法で作製したものをMEA１とする。図２にMEAの概略図を示す。２１は電極、２２は電解質部である。
MEA１の外周部をシリコーンゴム製のガスケット（厚み1５０μm、外寸8cm×8cm）で挟んだ後、ゲージ圧2.5MPa・gでホットプレスし、さらに、冷却水、燃料、および酸化剤流通用のマニホールド穴を形成した。
【００４７】
次に、外寸が8cm×8cm、厚み１３ｍｍ、燃料、酸化剤、冷却水流路が５ｍｍの樹脂含浸黒鉛板から構成したセパレータを準備し、セパレータ２枚を用いて、ガスケット板を接合したMEAの一方の面に酸化剤流路が形成されたセパレータと、裏面に燃料流路が形成されたセパレータを重ね合わせ、燃料電池単セル１とした。図３に単セルの概略図を示す。２３はMEA、２４はガスケット板、２５、２６、２７はマニホールド穴、２８はセパレータである。
【００４８】
セパレータ２８への燃料や冷却水の供給は、マニホールド穴２５、２６、２７を通り各電池に送り込まれ、セパレータ２８上にある流路を通りMEA２３まで供給される。
【００４９】
図４は、図３で得られた単電池を積層し、直列結合したときの断面図である。単電池３１、３２、を２セル積層した後、冷却水路溝４３、４４を形成したセパレータ３３、３４でこの２セルの積層電池３１、３２を挟み込み、その外側に単電池３５、３６を積層し、８セル積層の電池スタックを積層した。すなわちセパレータ３３、３４を隔てて、隣り合う電池と直列接続した。３７，３８，３９，４０はMEAである。
【００５０】
このとき電池スタックの両端部には、表面を金メッキ加工したステンレス製の集電板と、電気絶縁材料の絶縁板、さらに端板と締結ロッドで固定した。このときの締結圧は１．４７×１０6Ｐａ（１５ｋｇｆ/cm2）とした。
【００５１】
（実施例２）
この実施例では、触媒層が触媒粒子と電子伝導性粒子からなる例について説明する。触媒粒子が薄膜電解質の結合する基体として作用する。
【００５２】
田中貴金属製の白金担持カーボン（TEC10E50E、平均粒径３０μm）、あるいは、田中貴金属製の白金ルテニウム担持カーボン（TEC61E54、平均粒径３０μm）を、窒素雰囲気下にて６００℃で焼成させた後、実施例１記載のトリクロロシラン化合物を、実施例１記載の方法で触媒表面上に分子薄膜を形成させた。その後スルホン化させることにより、カーボン上に担持された白金、白金ルテニウム触媒上に薄膜電解質を作製した。この操作により、カーボン上の白金、あるいは、白金ルテニウム合金上に、有機シラン化合物からなる薄膜電解質を作製することができた。図5に触媒層の概略図を示す。５１は触媒である白金、もしくは、白金ルテニウム合金であり、５２は触媒を担持しているカーボン、５３は薄膜電解質である。
【００５３】
得られた薄膜電解質つきカーボン担持触媒は、実施例１記載の方法と同様の方法でイオン交換水およびPTFEディスパージョンと混合し、触媒ペーストを得た。このとき、イオン交換水と薄膜電解質つきカーボン担持触媒の混合比は、重量混合比で5：1とし、PTFEディパージョンは１重量％添加した。これを実施例１記載の方法で作製した電解質部に塗布し、実施例１記載の方法でカーボンペーパーと一体化させた。このとき作製したＭＥＡをMEA２とした。MEA２を用いて実施例１記載の方法で作製した単セルを単セル２とした。
【００５４】
（実施例３）
この実施例では、触媒層が触媒粒子と別の粒子との混合層からなる例について説明する。触媒層に添加した別の粒子（本実施例ではシリカ粒子）が薄膜電解質の結合する基体として作用する。
【００５５】
直径100nm（誤差±15nm）のシリカ粒子の表面に、実施例１記載のトリクロロシラン化合物を、実施例１記載の方法で結合、スルホン化させ、シリカ表面に薄膜電解質を作製した。これに、触媒として白金黒（ジョンソン・マッセイ製、HiSPEC1000）、もしくは、白金ルテニウム黒（ジョンソン・マッセイ製、HiSPEC6000）を、それぞれ重量比にてシリカ粒子：触媒＝1：10となるように混合した。このときの触媒層の概略図を図６に示す。６１はシリカ粒子、６２は薄膜電解質、６３は白金黒、もしくは、白金ルテニウム黒である。
【００５６】
さらにそこへエタノールとイオン交換水の混合溶液（エタノール：イオン交換水＝４：１）、PTFEディスパージョン（ND-1、ダイキン工業製）を1重量％添加し、室温で超音波攪拌することで、触媒層ペーストを作製した。
【００５７】
実施例１記載の方法で作製した薄膜電解質からなる電解質部に、所定の大きさ（５cm×５ｃｍ）のマスキングをし、アノード、カソード両面に触媒ペーストをスプレー塗工し、実施例１記載の方法でカーボンペーパーと一体化させ、MEAを作製した。これをMEA３とする。また、このMEA３を用いて実施例１記載の方法で作製した単セルを、単セル３とする。
【００５８】
（実施例４）
この実施例では、触媒層が触媒と電子伝導性物質からなり、触媒層の電子伝導性物質（ここではカーボンブラック）が薄膜電解質の結合する基体として作用する例について説明する。
【００５９】
田中貴金属工業製白金担持カーボン（TEC10E50E）、あるいは田中貴金属工業製白金ルテニウム担持カーボン（TEC61E54）を、発煙硫酸とともに窒素中で温度５５℃から６０℃に加熱し、５０時間攪拌した。これを０℃に保持した無水エーテル中に滴下し、固体を得た。これを蒸留水とともに窒素中で１０時間攪拌し、濾過によって得られた固体を真空乾燥した。得られた固体のうち、白金担持カーボンをカソード極に、白金ルテニウム担持カーボンをアノード極に用いた。
【００６０】
それぞれ表面処理を行った触媒担持カーボンの表面に、実施例１記載の方法で分子薄膜を作製し、これをスルホン化させて薄膜電解質を得た。硫酸によって処理したカーボンの表面には、水酸基（-OH基）やカルボキシル基（-COOH基）が存在し、この部位とシラン化合物のメトキシ基の間で脱アルコール反応がおこり、カーボン上にシラン化合物による分子薄膜を形成した。このときの触媒の概略図を図7に示す。７１は触媒である白金、もしくは、白金ルテニウム合金であり、７２は触媒を担持しているカーボンである。また７３は、担持カーボン上にある薄膜電解質である。
【００６１】
これを、パーフルオロカーボンスルホン酸溶液であるフレミオン溶液FSS-1（旭硝子製、９重量％エタノール溶液）と、脱イオン水と混合してペーストを作製し、実施例１記載の方法で作製した電解質の両側にそれぞれ塗布、乾燥し、実施例１記載の方法でカーボンペーパーと一体化し、ＭＥＡを得た。これをMEA４とし、このMEA４を用いて、実施例１記載の方法で作製した単セルを、単セル４とする。
【００６２】
（実施例５）
この実施例では、触媒層が触媒と電子伝導性物質からなり、触媒層の電子伝導性物質（ここではカーボンブラック）が薄膜電解質の結合する基体として作用し、電解質と触媒層を一段階で作成する例について説明する。
【００６３】
平均一次粒子径が３０nmのケッチェンブラックEC（オランダ国、AKZO  Chemie社製商品名）に、平均粒径3nmの白金が５０重量％担持されたものをカソード触媒に、平均粒径3nmの白金とルテニウムをそれぞれ２５重量％ずつ担持したものをアノード触媒とした。
【００６４】
この触媒担持カーボンと、PTFEのディスパージョン、イオン交換水を混合、濾過後にロールプレスによりシート化した。これに平均粒径80nmのシリカゾルを塗布し、乾燥させた。これをアルゴン中にて500℃で焼成した。
【００６５】
焼成後、シリカゾルを塗布した面に、トリアルコキシシラン化合物であるH+SO3-(CH2)2(CF2)14(CH2)2Si(OCH3)3を圧入した。シリカゾル表面の水酸基（-ＯＨ）とアルコキシ基（この場合はメトキシ基：−ＯＣＨ3）との間で脱アルコール反応することで、シリカ上にトリアルコキシシラン化合物が結合し、この単分子同士が結合することによって電解質部が形成した。
【００６６】
シラン化合物は、シリカゾル部分だけでなく、固形化させた触媒部分にも充填されており、触媒層と電解質部を一度に作製できた。これに実施例１記載の方法でカーボンペーパーと一体化したものをMEA５とした。概略図を図８に示す。８１は触媒層部分であり、８２は電解質部である。８３は触媒、８４は触媒を担持しているカーボン、８５はカーボン上に作製された薄膜電解質である。また、電解質部を構成している８６はシリカゾル、８７は薄膜電解質である。
【００６７】
なお、このMEA５を用いて、実施例１記載の方法で作製した単セルを、単セル５とする。
【００６８】
（実施例６）
この実施例では、触媒層が触媒粒子と電子伝導性物質と他の粒子からなり、添加した他の粒子（ここではアルミナ粒子）が薄膜電解質の結合する基体として作用する例について説明する。
【００６９】
粒径100μmのアルミナ粒子を、150℃の電気炉にて窒素雰囲気下で３時間焼成し、乾燥させた後、実施例１記載のシラン化合物希釈溶液につけ、６０℃に加熱しながら３０時間攪拌した。攪拌後、無水トルエン溶液を用いて洗浄、濾過を繰り返し、再び窒素雰囲気下室温で乾燥させた。
ここで得られたアルミナ粒子と、田中貴金属工業製白金担持カーボン（TEC10E50E）、もしくは、田中貴金属工業製白金・ルテニウム担持カーボン（TEC61E54）と混合し、ここにさらにイオン交換水、PTFEディスパージョンを加え、触媒ペーストとした。この触媒ペーストを薄膜化し、実施例１記載の方法で電解質と一体化し、MEA６を作製した。MEA６の概略図を図9に示す。91は触媒、92はカーボン、93はアルミナ粒子、94はアルミナ粒子上にある薄膜電解質である。
【００７０】
また、MEA６を用いて作製した単セルを、単セル６とする。
【００７１】
（実施例７）
この実施例では、触媒層が触媒粒子と他の多孔質材料からからなり、触媒が多孔質材料の細孔に浸入し一体化しており、多孔質材料が薄膜電解質の結合する基体として作用する例について説明する。
【００７２】
厚みが100μm、かつ、0.004μmから0.02μmのサイズの孔を持つ向き多孔体である多孔質ガラスの孔内に、トリアルコキシシラン化合物のH+SO3-(CH2)2(CF2)14(CH2)2Si（OCH3）3を圧入した。ここで多孔質ガラスを空気中で120℃で焼成し、脱アルコール反応することで孔内に電解質を導入した。
【００７３】
この多孔質ガラスの表面に、白金黒とパーフルオロカーボンスルホン酸溶液であるフレミオン溶液FSS-1（旭硝子製、９重量％エタノール溶液）からなる触媒ペーストを塗布し、窒素雰囲気下で60℃で乾燥させた。乾燥後、ペーストを塗布した反対側の表面に、白金ルテニウム黒とフレミオン溶液からなる触媒ペーストを塗布し、窒素雰囲気下６０℃で乾燥させた。
【００７４】
触媒層の概略図を図１０に示す。１０１は電解質部、１０２、１０３はそれぞれ、アノード触媒層、カソード触媒層である。１０４は多孔質ガラスであり、その孔内部表面には薄膜電解質１０５が存在する。アノード触媒層を形成している１０６は白金ルテニウム黒であり、カソード触媒層を形成している１０７は白金黒である。触媒層の外部を、実施例１記載の方法と同様に、両側をカーボンペーパー挟み込み、これをMEA７とする。またMEA7を用いて作製した単セルを、単セル７とする。
【００７５】
（実施例８）
この実施例では、触媒層が触媒粒子と電子伝導性物質と他の多孔質材料からからなり、触媒が多孔質材料の細孔に浸入し一体化しており、多孔質材料が薄膜電解質の結合する基体として作用する例について説明する。
【００７６】
厚みが100μm、かつ0.004μmから0.02μmのサイズの孔を持つ無機多孔体である多孔質ガラスの孔内にトリアルコキシシラン化合物のH+SO3-(CH2)2(CF2)14(CH2)2Si（OCH3）3を圧入した。ここで多孔質ガラスを空気中で120℃で焼成し、脱アルコール反応することで多孔質ガラスの孔内に電解質を導入した。
【００７７】
次に多孔質ガラスの孔内に、白金担持カーボンTEC10E50E（田中貴金属製）、あるいは、白金ルテニウム担持カーボンTEC61E54（田中貴金属製）、PTFEディスパージョン、イオン交換水からなる触媒ペーストを充填した。
【００７８】
多孔質ガラスは孔の内部に電解質を形成しており、孔内に触媒ペーストを充填し、これを乾燥させた。さらに、実施例１記載の方法で、ガス拡散層と一体化することによってMEAを得た。このMEAをMEA８とする。またMEA８を用いた単セルを、単セル８とする。
【００７９】
MEAの概略図を図１１に示す。１１１は電解質部、１１２、１１３はそれぞれ、アノード触媒層、カソード触媒層である。１１４は多孔質ガラスであり、その孔内部表面には薄膜電解質１１５が存在する。アノード触媒層を形成している１１６は白金ルテニウム担持カーボンであり、カソード触媒層を形成している１１７は白金担持カーボンである。
【００８０】
（実施例９）
この実施例では、イオン伝導性官能基として、スルホン酸以外の官能基を用いた場合について説明する。実施例５記載の方法で担持カーボンの表面を官能基処理を行った白金担持カーボン、あるいは、白金ルテニウム担持カーボンを、実施例１記載の方法でシラン化合物入りのトルエン溶液中に１時間浸漬した。用いたシラン化合物は、表１に示すとおりである。
【００８１】
【表１】
2004172098.tif 000008
MEA９の触媒層は、シラン化合物であるビニルトリメトキシシラン（チッソ製、サイラエース  S210、下記化学式（化６））を用いて、実施例１記載の方法によって触媒担持カーボン上にシラン化合物による分子薄膜を形成後、リン酸水溶液中で加熱することによって得た。MEA１０の触媒層は、シラン化合物３−アミノプロピルトリメトキシシラン（サイラエース  S360、チッソ製、下記化学式（化７））を用いた。MEA１１の触媒層は、シラン化合物トリグリシドキシプロピルトリメトキシシラン（KBM-403、信越化学製、下記化学式（化８））を用いて、実施例１記載の方法によって分子薄膜形成後、希硫酸中にて触媒担持カーボンを洗浄することにより、エポキシ環が開裂し、OH基を導入した。
【００８２】
【化６】
2004172098.tif 000009
【００８３】
【化７】
2004172098.tif 000010
【００８４】
【化８】
2004172098.tif 000011
官能基導入後、脱水トルエンを用いて洗浄した後、窒素雰囲気下にて乾燥後、イオン交換水、PTFEディスパージョンと混合させて触媒ペーストを作り、これを撥水処理済みのカーボンペーパーに塗布し、所定の大きさにして電解質部と一体化した。このようにして作製したMEAを、それぞれMEA９、MEA10、MEA11とする。また、それぞれのMEAを用いて作製した単セルを、単セル９、単セル１０、単セル１１とした。
【００８５】
（比較例）
比較例として、触媒層中の電解質としてパーフルオロカーボンスルホン酸を用いた例を示す。触媒層は、ケッチェンブラックECに、白金、あるいは白金ルテニウムを担持したものを用いた。平均一次粒子系が３０nmのケッチェンブラックEC（オランダ国、AKZO Chemie社製商品名）に、平均粒径が３ｎｍの白金が５０重量％担持したものをカソード極に、平均粒径が３ｎｍの白金とルテニウムがそれぞれ２５重量％ずつ担持したものをアノード極に用いた。
【００８６】
この触媒担持粒子と、高分子電解質とを混合し、触媒ペーストを作製した。このとき触媒担持粒子中のカーボンと高分子電解質の重量比は1：1とした。高分子電解質は、パーフルオロカーボンスルホン酸高分子である、ナフィオンのエタノール・イソプロパノール混合溶液（デュポン社製）を用いた。
【００８７】
つぎに、実施例１記載の、薄膜電解質をアルミナメンブレンフィルターの細孔に充填して作製した電解質部に、触媒ペーストを印刷した。実施例１記載の方法で、カーボンペーパーと一体化し、ＭＥＡを作製した。これをＭＥＡ12とする。またＭＥＡ12を用いた単セルを、単セル１２とする。
【００８８】
（電池性能評価）
作製した単セル１から単セル１２については、いずれも実施例１記載の方法で、スタック積層し、これを評価した。
【００８９】
燃料として６０℃の２モル/Lメタノール水溶液を毎分２ｃｃにて供給し、電池温度６０℃、空気利用率３０％の条件で空気を供給した。空気側出口は、２atm加圧した。
【００９０】
OCV、電流密度200mA/cm2、500mA/cm2における平均単セル電圧は、各々表２に示す通りであった。
【００９１】
【表２】
2004172098.tif 000012
また、高濃度メタノール水溶液である10モル/Ｌのメタノール水溶液を用いた場合でも、ＯＣＶ、電流密度200mA/cm2での電圧は、表３の通りであった。
【００９２】
【表３】
2004172098.tif 000013
高濃度のメタノール水溶液を用いても、触媒層中の電解質は溶出が少なく、触媒、燃料、水素イオン伝導体の接点である有効反応面積は大きくなり、電圧が向上した。
【００９３】
なお、本実施例において、燃料の一例としてメタノールを用いたが、水素、エタノール、エチレングリコール、ジメチルエーテル、イソプロパノール、グリセリン、メタン、ジメトキシメタンなどの炭化水素系燃料又はその混合物を用いても、同様の結果が得られた。また液体燃料はあらかじめ混ぜ、蒸気として供給してもよい。
【００９４】
さらに本実施例のガス拡散層の構成は、実施例に示した導電性カーボンペーパーに限定されるものではなく、他の導電性カーボンクロスや、金属メッシュを用いた場合にも効果があった。
【図面の簡単な説明】
【００９５】
【図１】本発明の実施例１における触媒層の概略図。
【図２】本発明の実施例１における燃料電池の電極電解質膜接合体（ＭＥＡ）の概略平面図。
【図３】本発明の実施例１における燃料電池の単電池の構成を示す斜視図。
【図４】本発明の実施例１における燃料電池の単電池を積層したスタックの構成を示す断面図。
【図５】本発明の実施例２における触媒層の概略図。
【図６】本発明の実施例３における触媒層の概略図。
【図７】本発明の実施例４における触媒層の概略図。
【図８】本発明の実施例５における電極電解質膜接合体（ＭＥＡ）の概略図。
【図９】本発明の実施例６における電極電解質膜接合体（ＭＥＡ）の概略図。
【図１０】本発明の実施例７における電極電解質膜接合体（ＭＥＡ）の概略平面図。
【図１１】本発明の実施例８における電極電解質膜接合体（ＭＥＡ）の概略平面図。
【符号の説明】
【００９６】
１１，５１，６３，７１，８３，９１  触媒
１２，５３，６２，７３，８５，８７，９４，１０５，１１１，１１５  薄膜電解質
２３，３７，３８，３９，４０  膜・電極接合体（MEA）
２４  ガスケット板
２５，２６，２７  マニホールド穴
２８，３３，３４  セパレータ
３１，３２，３５，３６  単電池
４３，４４  冷却水路溝
５２，７２，８４，  触媒担持カーボン
６１  シリカ粒子
６３  白金黒、白金ルテニウム黒
８１，１０２，１０３，１１１，１１２  触媒層部
８２，１０１  電解質部
８６  シリカゾル
９２  カーボン
９３  アルミナ粒子
１０４，１１４  多孔質ガラス
１０６  白金ルテニウム黒
１０７  白金黒
１１６  白金ルテニウム担持カーボン
１１７  白金担持カーボン
【図１】
2004172098.tif 000014
【図２】
2004172098.tif 000015
【図３】
2004172098.tif 000016
【図４】
2004172098.tif 000017
【図５】
2004172098.tif 000018
【図６】
2004172098.tif 000019
【図７】
2004172098.tif 000020
【図８】
2004172098.tif 000021
【図９】
2004172098.tif 000022
【図１０】
2004172098.tif 000023
【図１１】
2004172098.tif 000024